СТОМАТОЛОГИЧЕСКАЯ ЦЕМЕНТНАЯ СИСТЕМА

1. Цементная система, включающая (а) порошкообразный цемент, включающий 40-60 мас.% алюмината кальция, 8-15 мас.% полиакриловой кислоты, 0,5-5 мас.% винной кислоты, 25-45 мас.% стронциево-фторо-алюминиево-силикатного стекла и 2,5-10 мас.% фторида стронция, и (b) водную гидратирующую жидкость на основе деионизованной воды.
2. Система по п.1, где водная гидратирующая жидкость дополнительно содержит LiCl, предпочтительно в концентрации 10-200 мМ.
3. Система по п.1 или 2, где отношение порошкообразного цемента к водной гидратирующей жидкости находится в диапазоне от 2,0:1 до 4,3:1, предпочтительно от 3,0:1 до 3,7:1 и более предпочтительно от 3,0:1 до 3,6:1.
4. Порошкообразный цемент для применения в системе по п.1, включающий 40-60 мас.% алюмината кальция, 8-15 мас.% полиакриловой кислоты, 0,5-5 мас.% винной кислоты, 25-45 мас.% стронциево-фторо-алюминиево-силикатного стекла и 2,5-10 мас.% фторида стронция.
5. Порошкообразный цемент по п.4, включающий 47-68 мас.% алюмината кальция, 11-12 мас.% полиакриловой кислоты, 1,5-2,0 мас.% винной кислоты, 33-35 мас.% стронциево-фторо-алюминиево-силикатного стекла и 4-6 мас.% фторида стронция.
6. Порошкообразный цемент по любому из пп.4 и 5, где алюминат кальция имеет размер частиц меньше 12 мкм со средним размером частиц в диапазоне 1,5-4 мкм.
2+
7. Гидратирующая жидкость для применения в системе по п.1, включающая 98-100 мас.% деионизированной воды, 10-200 мМ LiCl и 0,1-2 мас.% захватывающего Са хелатирующего агента.
2+
8. Гидратирующая жидкость по п.7, где захватывающий Ca хелатирующий агент выбран из группы, состоящей из частично или полностью нейтрализованных кислот, предпочтительно частично или полностью нейтрализованной винной кислоты, этилендиаминтетрауксусной кислоты (ЭДТУК), лимонной кислоты и нитрилтриуксусной кислоты (НТУК) или их смеси.
9. Гидратирующая жидкость по п.8, где частично или полностью нейтрализованные кислоты являются натриевыми солями указанных выше кислот.
10. Гидратирующая жидкость по любому из пп.7-9, включающая 10-200 мМ LiCl, 0,2-0,4 мас.% тринатрийнитрилтриуксусной кислоты и деионизованной воды до 100%.
11. Набор, включающий цементную систему по любому из пп.1-3.
12. Капсульная система смешивания, содержащая цементную систему по любому из пп.1-3.
13. Применение цементной системы по п.1 для прикрепления импланта к другому импланту и/или к зубной или костной ткани.